ПОДВЕРГШИЙСЯ ПОВЕРХНОСТНОЙ ОБРАБОТКЕ ОСАЖДЕННЫЙ КАРБОНАТ КАЛЬЦИЯ, СПОСОБ ЕГО ИЗГОТОВЛЕНИЯ И ЕГО ПРИМЕНЕНИЯ

1. Способ получения красителя, включающего подвергшийся поверхностной обработке осажденный карбонат кальция (РСС), при этом способ включает следующие этапы, на которых:
a) обеспечивают, по меньшей мере, один краситель, включающий осажденный карбонат кальция (РСС);
3
+
b) обеспечивают ионы НО;
c) обеспечивают, по меньшей мере, один анион, способный формировать нерастворимые в воде кальциевые соли, причем указанный анион является растворимым в водной среде;
3
+
d) подвергают контакту указанный краситель, включающий РСС, с указанными ионами НО и с указанными растворенными анионами в водной среде для формирования взвеси красителя, включающего подвергшийся поверхностной обработке РСС, где указанный подвергшийся поверхностной обработке РСС включает нерастворимую, по меньшей мере, частично кристаллическую кальциевую соль указанного аниона, сформированного на поверхности, по меньшей мере, части РСС, обеспеченного на этапе а);
отличающийся тем, что избыток растворенных ионов кальция обеспечивают на этапе d).
2. Способ по п.1, отличающийся тем, что указанный краситель, включающий РСС, этапа а) является гидрофильным.
3. Способ по любому из п.1 или 2, отличающийся тем, что указанный краситель, включающий РСС, этапа а) получен из способа, включающего, по меньшей мере, один этап измельчения, причем указанный этап измельчения предпочтительно представляет собой этап мокрого дробления.
4. Способ по п.3, отличающийся тем, что наблюдают увеличение рН взвеси мокрого дробления красителя, включающего РСС, в большей степени, чем наблюдают во время дробления соответствующей взвеси, где указанный РСС полностью замещен кальцитовым GCC, и предпочтительно наблюдают увеличение рН взвеси мокрого дробления более чем на 2.
5. Способ по п.1 или 2, отличающийся тем, что указанный краситель, включающий РСС, этапа а) имеет весовой медианный диаметр 0,01-10 мкм и более предпочтительно 0,5-2 мкм.
6. Способ по п.1 или 2, отличающийся тем, что указанный краситель, включающий РСС, этапа а) также включает один или более из следующего: тальк, глину, красители с пластиковыми полыми сферами или диоксид титана.
7. Способ по п.1 или 2, отличающийся тем, что указанный краситель, включающий РСС, этапа а) включает только РСС.
8. Способ по п.1 или 2, отличающийся тем, что указанный краситель, включающий РСС, этапа а) обеспечивают в форме водной взвеси, причем указанная взвесь предпочтительно имеет рН менее чем 11 и более предпочтительно менее чем 10,5 перед этапом с).
3
+
9. Способ по п.1 или 2, отличающийся тем, что указанные ионы НO этапа b) обеспечивают одним или более из следующих путей:
- путь IB: добавляют кислоту или кислую соль указанного аниона;
- путь IIB: добавляют кислоту или кислую соль, которая одновременно служит для обеспечения всего или части указанного избытка растворенных ионов кальция, то есть непосредственным добавлением растворимых ионов кальция и/или растворением РСС исходного материала для освобождения ионов кальция.
10. Способ по п.9, отличающийся тем, что в случае пути IIB, указанную кислоту или кислую соль, которая одновременно служит для обеспечения всех или части указанных избыточных растворенных ионов кальция, предпочтительно выбирают из группы, включающей кислоты, включающие серу, такие как серная кислота, соляную кислоту, хлорную кислоту, муравьиную кислоту, молочную кислоту, уксусную кислоту, азотную кислоту, и их кислые соли, такие как их растворимые кислые кальциевые соли.
3
+
11. Способ по п.1 или 2, отличающийся тем, что после добавления указанных ионов НО к взвеси, рН этой суспензии временно падает до величины ниже 6,0.
12. Способ по п.1 или 2, отличающийся тем, что указанный анион этапа с) добавляют в форме растворимой нейтральной или кислой соли, или в форме кислоты, при условии, что он растворен до и/или во время этапа d).
13. Способ по п.1 или 2, отличающийся тем, что указанный анион этапа с) выбран из одного или более из следующего: анионы, включающие фосфат, такие как  и , оксалат анионы (), анионы, включающие карбонат в форме , фосфонат анионы, сукцинат анионы или фторид анионы.
2
14. Способ по п.1 или 2, отличающийся тем, что, когда указанный анион представляет собой анион, включающий карбонат, указанный анион, включающий карбонат, образован in situ путем введения газообразного СО во взвесь.
15. Способ по п.1 или 2, отличающийся тем, что указанный анион добавляют в количестве, соответствующем от 5 до 50%, предпочтительно от 15 до 30% по весу на основе веса указанного РСС, обеспеченного на этапе а).
3
+
16. Способ по п.1 или 2, отличающийся тем, что указанный анион контактирует с указанным РСС после контакта указанного РСС с указанными ионами НО.
17. Способ по п.1 или 2, отличающийся тем, что указанные избыточные растворенные ионы кальция, обеспеченные на этапе d), обеспечивают одним или более из следующих путей:
- путь IA: добавляют растворимую нейтральную или кислую кальциевую соль;
- путь IIА: добавляют кислоту или нейтральную, или кислую некальциевую соль, которая образует растворимую нейтральную или кислую кальциевую соль in situ.
2
3
2
18. Способ по п.17, отличающийся тем, что когда указанные избыточные растворенные ионы кальция обеспечивают путем IA, их выбирают из одного или более из следующего: CaCl или Са(NO).
19. Способ по п.1 или 2, отличающийся тем, что растворенные ионы кальция обеспечивают в количестве, соответствующем более чем или равном 3%, предпочтительно более чем или равном 5% по весу на основе веса указанного РСС, обеспеченного на этапе а).
20. Способ по п.1 или 2, отличающийся тем, что этап d) выполняют при температурах выше 50°С и предпочтительно выше 60°С.
21. Способ по п.1 или 2, отличающийся тем, что на этапе d), взвесь смешивают так, чтобы развить ламинарный поток.
22. Способ по п.1 или 2, отличающийся тем, что этап d) проводят в присутствии, по меньшей мере, одного соединения, выбранного из группы, включающей силикат, диоксид кремния, алюминат щелочноземельного металла или их смеси, причем указанный силикат предпочтительно выбран из силиката алюминия или силиката щелочноземельного металла.
23. Способ по п.1 или 2, отличающийся тем, что этап d) проводят в присутствии инертного газа, который барботируют через взвесь.
3
24. Способ по п.1 или 2, отличающийся тем, что этап d) проводят в присутствии вспомогательного вещества, которое увеличивает ионную силу взвеси, такого как инертная некальциевая соль, причем указанное вспомогательное вещество предпочтительно выбрано из NaCl или КNО, или их смесей.
25. Способ по п.1 или 2, отличающийся тем, что водную фазу указанной взвеси подвергшегося поверхностной обработке РСС замещают обессоленной водой, и предпочтительно удаленную водную фазу повторно вносят как источник ионов кальция в способ.
26. Способ по п.1 или 2, отличающийся тем, что указанную взвесь подвергшегося поверхностной обработке РСС этапа d) концентрируют.
27. Способ по п.1 или 2, отличающийся тем, что диспергирующее вещество добавляют к указанной взвеси, сформированной на этапе d).
28. Способ по п.1 или 2, отличающийся тем, что указанную взвесь подвергшегося поверхностной обработке РСС этапа d) сушат для получения сухого продукта подвергшегося поверхностной обработке РСС.
29. Способ по п.28, отличающийся тем, что указанный сухой продукт дополнительно обрабатывают жирными кислотами.
30. Взвесь красителя, включающего подвергшийся поверхностной обработке РСС, отличающаяся тем, что получена с помощью способа по любому из пп.1-27.
31. Взвесь красителя, включающего подвергшийся поверхностной обработке РСС, по п.30, отличающаяся тем, что указанный подвергшийся поверхностной обработке РСС включает нерастворимую, по меньшей мере, частично кристаллическую кальциевую соль указанного аниона, причем указанная кальциевая соль указанного аниона предпочтительно идет от поверхности, по меньшей мере, части РСС указанного красителя, включающего РСС, обеспеченного на этапе а), и предпочтительно указанная соль включает один или более из следующего: октакальция фосфат (ОСР), гидроксиапатит (НАР) или трикальция фосфат (TCP).
32. Взвесь красителя, включающего подвергшийся поверхностной обработке РСС, по п.30 или п.31, отличающаяся тем, что указанный подвергшийся поверхностной обработке РСС имеет массовое соотношение содержания кальциевой соли аниона к карбонату кальция от 5:95 до 95:5, предпочтительно от 20:80 до 60:40 и более предпочтительно от 25:75 до 50:50.
3
+
33. Взвесь красителя, включающего подвергшийся поверхностной обработке РСС, по п.30 или 31, отличающаяся тем, что указанный подвергшийся поверхностной обработке РСС имеет удельную площадь поверхности по BET больше, чем удельная площадь поверхности по BET, полученная после контакта такого же РСС, обеспеченного на этапе а), или одновременно, или на отдельных этапах, с тем же растворенным анионом этапа b) и с ионами НО, так что:
3
3
+
+
- ионы НО обеспечены только путем добавления указанного аниона, то есть указанные ионы НО обеспечены в молярном количестве, меньшем или равном требуемому для теоретического баланса ионного заряда указанного аниона; и
- не реализован ни путь IA, ни путь IB.
34. Взвесь красителя, включающего подвергшийся поверхностной обработке РСС, по п.30 или 31, отличающаяся тем, что указанный подвергшийся поверхностной обработке РСС имеет удельную площадь поверхности по BET, которая, по меньшей мере, в три раза и более предпочтительно в семь раз больше, чем удельная площадь поверхности по BET РСС в красителе, включающем РСС, обеспеченном на этапе а).
2
2
2
35. Взвесь красителя, включающего подвергшийся поверхностной обработке РСС, по п.30 или 31, отличающаяся тем, что указанный подвергшийся поверхностной обработке РСС имеет удельную площадь поверхности по BET от 20 до 120 м/г, предпочтительно от 55 до 115 м/г, более предпочтительно от 60 до 100 м/г.
36. Взвесь красителя, включающего подвергшийся поверхностной обработке РСС, по любому из п.30 или 31, отличающаяся тем, что указанная взвесь, включающая подвергшийся поверхностной обработке РСС, имеет содержание твердых веществ до 25% и предпочтительно от 5 до 20% по весу.
37. Взвесь красителя, включающего подвергшийся поверхностной обработке РСС, по п.30 или 31, отличающаяся тем, что во время мокрого дробления указанного красителя, включающего подвергшийся поверхностной обработке РСС, наблюдается повышение рН взвеси мокрого дробления, по меньшей мере, на 2 во время способа мокрого дробления.
3
38. Взвесь красителя, включающего подвергшийся поверхностной обработке РСС, по п.30 или 31, отличающаяся тем, что указанный подвергшийся поверхностной обработке РСС имеет объем пор 1-2,2 см/г.
39. Сухой краситель, включающий подвергшийся поверхностной обработке РСС, отличающийся тем, что получен из взвеси по любому одному из пп.30-38 способом по п.28.
40. Применение подвергшегося поверхностной обработке РСС по п.39 или взвеси подвергшегося поверхностной обработке РСС по любому одному из пп.30-38, в бумаге, тонкой бумаге, пластмассах, красках или очистке воды.